(57)【要約】  アパタイト結晶は、一般式がＭ２５（ＰＯ４）３Ｘ（Ｍ２は２価のアルカリ土類金属及びＥｕからなる群より選ばれる少なくとも１種の元素、Ｘはハロゲン元素及びＯＨからなる群より選ばれる少なくとも一種の元素または分子を示す。）で表される単結晶であって、単結晶がチューブ状である。また、この結晶は、外形が六角柱であってもよい。また、六角柱の上面または下面に形成されている穴の開口部の形状が六角形であってもよい。
2013153749.tif 000002
【特許請求の範囲】
【請求項１】
一般式がＭ２５（ＰＯ４）３Ｘ（Ｍ２は２価のアルカリ土類金属及びＥｕからなる群より選ばれる少なくとも１種の元素、Ｘはハロゲン元素及びＯＨからなる群より選ばれる少なくとも一種の元素または分子を示す。）で表される単結晶であって、
前記単結晶がチューブ状であるアパタイト結晶。
【請求項２】
外形が六角柱であり、六角柱の上面または下面に形成されている穴の開口部の形状が六角形であることを特徴とする請求項１に記載のアパタイト結晶。
【請求項３】
前記穴の内径が１０ｎｍ〜６０μｍであることを特徴とする請求項２に記載のアパタイト結晶。
【請求項４】
直径が２０ｎｍ〜１００μｍであることを特徴とする請求項１乃至３のいずれか１項に記載のアパタイト結晶。
【請求項５】
長手方向の長さが５０ｎｍ〜４ｍｍであることを特徴とする請求項１乃至４のいずれか１項に記載のアパタイト結晶。
【請求項６】
可視光に対して透過率が６５％以上であることを特徴とする請求項１乃至５のいずれか１項に記載のアパタイト結晶。
【発明の詳細な説明】
【技術分野】
【０００１】
本発明は、機能性材料として広範囲な分野に適用可能な結晶性のアパタイトに関する。
【背景技術】
【０００２】
近年、蛍光体や生体機能材料としてアパタイト系の材料の開発が進められている。このようなアパタイト系の結晶として、中実の六角柱状のアパタイト単結晶が知られている（非特許文献１）。
【先行技術文献】
【非特許文献】
【０００３】
【非特許文献１】Katsuya Teshima et al.、「Direct growth of highly crystalline, idiomorphic fluorapatite crystals on a polymer substrate」、Crystal Growth & Design、2009、Vol.9、No.9、ｐ．3832-3834
【発明の概要】
【発明が解決しようとする課題】
【０００４】
アパタイト系の材料は、様々な用途に適用可能であり、その用途に適した形状や成分については更に改善の余地がある。【０００５】
本発明はこうした状況に鑑みてなされたものであり、その目的とするところは、新たなアパタイト結晶を提供することにある。
【課題を解決するための手段】
【０００６】
上記課題を解決するために、本発明のある態様のアパタイト結晶は、一般式がＭ２５（ＰＯ４）３Ｘ（Ｍ２は２価のアルカリ土類金属及びＥｕからなる群より選ばれる少なくとも１種の元素、Ｘはハロゲン元素及びＯＨからなる群より選ばれる少なくとも一種の元素または分子を示す。）で表される単結晶であって、単結晶がチューブ状である。【０００７】
この態様によると、内部に他の物質を収容できるため、新たな用途への適用が可能となる。【０００８】
外形が六角柱であり、六角柱の上面または下面に形成されている穴の開口部の形状が六角形であってもよい。これにより、チューブの厚みが一様なアパタイト結晶が得られる。【０００９】
穴の内径が１０ｎｍ〜６０μｍであってもよい。【００１０】
直径が２０ｎｍ〜１００μｍであってもよい。【００１１】
長手方向の長さが５０ｎｍ〜４ｍｍであってもよい。【００１２】
可視光に対して透過率が６５％以上であってもよい。【００１３】
なお、以上の構成要素の任意の組合せ、本発明の表現を方法、装置、システム、などの間で変換したものもまた、本発明の態様として有効である。
【発明の効果】
【００１４】
本発明によれば、新たなアパタイト結晶をすることができる。
【図面の簡単な説明】
【００１５】
【図１】実施例の方法で作成された結晶のＸ線回折パターンの一例である。
【図２】ＳＥＭで観察した塩素アパタイトチューブ単結晶の一例を示す写真である。
【発明を実施するための形態】
【００１６】
以下、本発明を実施するための形態について詳細に説明する。
【００１７】
本実施の形態に係るアパタイト結晶は、その形態がチューブ状の単結晶である。このアパタイト結晶は、一般式がＭ２５（ＰＯ４）３Ｘ（Ｍ２は２価のアルカリ土類金属及びＥｕからなる群より選ばれる少なくとも１種の元素、Ｘはハロゲン元素及びＯＨからなる群より選ばれる少なくとも一種の元素または分子を示す。）で表される。アルカリ土類金属は、例えば、Ｃａ、Ｓｒ、Ｂａ、Ｒａ、Ｍｇ、Ｂｅである。また、ハロゲン元素は、例えば、Ｆ、Ｃｌ、Ｂｒ、Ｉである。
【００１８】
以下に、アパタイトのチューブ状の単結晶の製造方法について各実施例を参照して説明する。以下に本実施の形態を実施例によって更に具体的に説明する。実施例〜実施例７は、塩素アパタイト単結晶の合成方法である。実施例８〜実施例１０は、水酸アパタイト単結晶の合成方法である。合成方法としては、例えば、フラックス法、共沈法、ゾル−ゲル法が挙げられる。
【００１９】
［塩素アパタイト単結晶］
（実施例１：フラックス法）
はじめに、ＣａＨＰＯ４、ＣａＣＯ３、ＣａＣｌ２を、Ｃａ：Ｐ：Ｃｌのモル比が５：３：１となるように計量し、均一混合する。その後、塩素アパタイト濃度が０．１５ｍｏｌ％となるようにＮａＣｌを追加し、混合物を白金るつぼ中で８００〜１１００℃まで昇温速度１００〜５００℃／ｈで昇温させ、合成温度８００〜１１００℃で４８時間合成した後、降温速度５〜３００℃／ｈで８００〜１１００℃から５００℃まで降温させ、その後は自然冷却で常温まで冷却する。焼成後、温純水（約８０℃）で丹念に洗浄し、塩素アパタイト単結晶を取り出す。
【００２０】
（実施例２：フラックス法）
はじめに、ＣａＨＰＯ４、ＣａＣＯ３、ＣａＣｌ２を、Ｃａ：Ｐ：Ｃｌのモル比が５：３：１となるように計量し、均一混合する。その後、多量のＣａＣｌ２を追加し、混合物を白金るつぼ中で８００〜１１００℃まで昇温速度１００〜５００℃／ｈで昇温させ、合成温度８００〜１１００℃で４８時間合成した後、降温速度５〜３００℃／ｈで８００〜１１００℃から５００℃まで降温させ、その後は自然冷却で常温まで冷却する。焼成後、温純水（約８０℃）で丹念に洗浄し、塩素アパタイト単結晶を取り出す。
【００２１】
（実施例３：フラックス法）
はじめに、ＣａＨＰＯ４、ＣａＣＯ３、ＳｒＣＯ３，ＣａＣｌ２，ＳｒＣｌ２を、Ｃａ＋Ｓｒ：Ｐ：Ｃｌのモル比が５：３：１となるように計量し、均一混合する。その後、塩素アパタイト濃度が０．１５ｍｏｌ％となるようにＳｒＣｌ２を追加し、混合物を白金るつぼ中で８００〜１１００℃まで昇温速度１００〜５００℃／ｈで昇温させ、合成温度８００〜１１００℃で４８時間合成した後、降温速度５〜３００℃／ｈで８００〜１１００℃から５００℃まで降温させ、その後は自然冷却で常温まで冷却する。焼成後、温純水（約８０℃）で丹念に洗浄し、塩素アパタイト単結晶を取り出す。
【００２２】
（実施例４：フラックス法）
はじめに、ＣａＨＰＯ４、ＣａＣＯ３、ＭｇＣＯ３、ＣａＣｌ２、ＭｇＣｌ２を、Ｃａ＋Ｍｇ：Ｐ：Ｃｌのモル比が５：３：１となるように計量し、均一混合する。その後、塩素アパタイト濃度が０．１５ｍｏｌ％となるようＭｇＣｌ２を追加し、混合物を白金るつぼ中で８００〜１１００℃まで昇温速度１００〜５００℃／ｈで昇温させ、合成温度８００〜１１００℃で４８時間合成した後、降温速度５〜３００℃／ｈで８００〜１１００℃から５００℃まで降温させ、その後は自然冷却で常温まで冷却する。焼成後、温純水（約８０℃）で丹念に洗浄し、塩素アパタイト単結晶を取り出す。
【００２３】
（実施例５：共沈法）
はじめに、純水に硝酸カルシウム、塩化カルシウムを溶解させ、その溶液中にリン酸を滴下し、ｐＨを５〜９に調整することにより沈殿（種結晶）を生じさせる。この共沈法により調整した種結晶を、チョクラルスキー法により種結晶成長させる。ＣａＣｌ２−Ｃａ２ＣｌＰＯ４系相図において、Ｃａ２ＣｌＰＯ４濃度が１５ｍｏｌ％のものを１２００℃まで加熱し、高温溶液となった中に種結晶を浸し、１２００℃から１０５０℃まで徐冷しながら結晶を引き上げることにより、塩素アパタイト単結晶を得た。
【００２４】
（実施例６：ゾル−ゲル法）
はじめに、蒸留水に硝酸カルシウムを溶解させ、更にリン酸エトキシドを添加して（カルシウムとリンの合計モル濃度；０．０５モル／リットル）撹拌した後、濃塩酸（カルシウム１モルに対して塩素は１モル）を加えた。この溶液を６０℃で２時間乾燥して蒸留水を除去し、種結晶を得た。このゾル−ゲル法により調整した種結晶を、チョクラルスキー法により種結晶成長させる。ＣａＣｌ２−Ｃａ２ＣｌＰＯ４系相図において、Ｃａ２ＣｌＰＯ４濃度が１５ｍｏｌ％のものを１２００℃まで加熱し、高温溶液となった中に種結晶を浸し、１２００℃から１０５０℃まで徐冷しながら結晶を引き上げることにより、塩素アパタイト単結晶を得た。
【００２５】
（実施例７：ゾル−ゲル法）
はじめに、蒸留水にカルシウムエトキシドを溶解させ、更にリン酸を添加して（カルシウムとリンの合計モル濃度；０．０５モル／リットル）撹拌した後、濃塩酸を加えた。この溶液を６０℃で２時間乾燥して蒸留水を除去し、種結晶を得た。このゾル−ゲル法により調整した種結晶を、チョクラルスキー法により種結晶成長させる。ＣａＣｌ２−Ｃａ２ＣｌＰＯ４系相図において、Ｃａ２ＣｌＰＯ４濃度が１５ｍｏｌ％のものを１２００℃まで加熱し、高温溶液となった中に種結晶を浸し、１２００℃から１０５０℃まで徐冷しながら結晶を引き上げることにより、塩素アパタイト単結晶を得た。
【００２６】
［水酸アパタイト単結晶］
（実施例８：共沈法）
０．３ｍｏｌ／Ｌの水酸化カルシウム懸濁液に、０．５ｍｏｌ／Ｌのリン酸水溶液を滴下し、単結晶が生成するよう留意してｐＨを５〜９に調整することにより、単結晶沈殿物（種結晶）を得た。この共沈法により調整した種結晶を、チョクラルスキー法により種結晶成長させる。水酸化カルシウムを１６５０℃まで加熱し、高温溶液となった中に種結晶を浸し、１６５０℃から１０００℃まで徐冷しながら結晶を引き上げることにより、針状の水酸アパタイト単結晶を得た。
【００２７】
（実施例９：水熱合成法）
はじめに、水１リットルに乳酸６３．３７ｇを溶解し、次に水酸化カルシウム２２．１１ｇを加え、更にリン酸６．９２ｇを混合溶解させる。こうして調製したスラリーをオートクレーブに充填し、１６５℃で５時間、水熱処理を施す。そして、処理後のスラリーを濾過乾燥し、水酸アパタイト単結晶を得た。
【００２８】
（実施例１０：ゾル−ゲル法）
カルシウムジエトキシド１．０×１０−２モル分を６．５ｍｌのエチレングリコールに溶解させる。次に、亜リン酸トリエチルを、水酸アパタイトの組成比がＣａ／Ｐ＝５／３となるように、６．０×１０−３モル採取し、所定量のエタノールに溶かして使用する。その後、カルシウムジエトキシドのエチレングリコール溶液と亜リン酸トリエチルとの混合溶液を２時間撹拌し、沈殿物を生じさせる。それを２００℃で２時間加熱し、種結晶を得た。このゾル−ゲル法により調整した種結晶を、チョクラルスキー法により種結晶成長させる。水酸化カルシウムを１６５０℃まで加熱し、高温溶液となった中に種結晶を浸し、１６５０℃から１０００℃まで徐冷しながら結晶を引き上げることにより、針状の水酸アパタイト単結晶を得た。
【００２９】
［塩素アパタイトから水酸アパタイトへの変換］
（実施例１１）
塩素アパタイト単結晶（２０ｍｇ）を６．２５（ｍｏｌ／Ｌ）の水酸化カリウム（ＫＯＨ）水溶液（４０μｌ）とともに、白金カプセル（２．６ｍｍφ、長さ３．３ｍｍ）中に入れ溶封する。水熱処理は、テストチューブ型オートクレーブで圧力媒体として水を用い、１００ＭＰａの条件下で行う。昇温速度は毎分２０℃とし、処理温度は４００℃で行い、処理時間は４８時間一定とする。これにより水酸アパタイト単結晶を得た。
【００３０】
（実施例１２）
塩素アパタイト単結晶（２０ｍｇ）を１３００℃に加熱し、炉内に水蒸気を通じて２週間かけて反応させて、水酸アパタイト単結晶に変換する。
【００３１】
［組成］
次に、実施例の方法で作成した塩素アパタイト結晶の組成について検討した。図１は、実施例の方法で作成された結晶のＸ線回折パターンの一例である。図１に示すように、結晶は、塩素アパタイト結晶Ｃａ５（ＰＯ４）３Ｃｌの単一層であった。
【００３２】
［成分］
次に、塩素アパタイトチューブ単結晶の元素分析を行った。その結果、この結晶は、Ｃａ＝３９．１０ｍａｓｓ％、Ｐ＝１８．００ｍａｓｓ％、Ｃｌ＝５．３０ｍａｓｓ％であった。
【００３３】
［形状］
次に、塩素アパタイトチューブ単結晶の形状を走査型電子顕微鏡（ＳＥＭ）にて観察した。図２は、ＳＥＭで観察した塩素アパタイトチューブ単結晶の一例を示す写真である。図２に示すように、本実施の形態に係るアパタイト単結晶は、チューブ状であり、外形が六角柱である。また、六角柱の上面または下面に形成されている穴の開口部の形状が六角形である。そのため、チューブの外壁の厚みがほぼ一様になっている。
【００３４】
このようなチューブ状単結晶は、ＳＥＭ観察により、様々な大きさや形態が存在していることがわかった。例えば、チューブ状単結晶の開口部の穴の内径は、１０ｎｍ〜６０μｍ程度である。また、チューブ状単結晶の直径は、２０ｎｍ〜１００μｍ程度である。また、チューブ状単結晶は、長手方向の長さが５０ｎｍ〜４ｍｍ程度である。また、チューブ状単結晶は、可視光に対して透過率が６５％以上である。
【００３５】
［用途］
次に、アパタイトのチューブ状単結晶の用途について説明する。
【００３６】
（内部空間の利用）
チューブ状のアパタイト単結晶は、内部に他の物質を収容できるため、新たな用途への適用が可能となる。例えば、
（１）Ｍｇ−Ｎｉ合金をアパタイト単結晶の内部に充填することにより、水素吸蔵材料として燃料電池に利用することが可能となる。
（２）ガス分子吸着材をアパタイト単結晶の内部に閉じ込めることにより、ナノ細孔材料として利用することが可能となる。
（３）アミノ酸をアパタイト単結晶の内部に充填することにより、細胞からＤＮＡを分離精製するバイオカラムとして利用することが可能となる。
（４）触媒や酵素をアパタイト単結晶の内部に充填することにより、ガス、溶剤の分解カラム、バイオリアクタの反応場として利用することが可能となる。
（５）カーボンナノチューブや有機材料をアパタイト単結晶の内部に挿入し、挿入物の配列を揃えるカラムとして利用することが可能となる。
【００３７】
（形状による機能）
チューブ状のアパタイト単結晶は、その形状や大きさによって、以下の用途への適用が可能となる。
（６）チューブ状のアパタイト単結晶の内部に薬を充填することにより、ドラッグデリバリーシステムとしての利用が可能となる。
（７）チューブ状のアパタイト単結晶が高アスペクト比であるため、複合材での強化材（補強材）としての利用が可能となる。
（８）チューブ状のアパタイト単結晶の形状を利用した雰囲気培養場としての利用が可能となる。
（９）テラヘルツ発光デバイスとしての利用が可能となる。
（１０）チューブ内部での体積膨張・収縮を利用した用途への適用が可能となる。
【００３８】
（材質による機能）
蛍光体、電子放出材料、光触媒アパタイト、人工骨の補強材などへの利用が可能となる。また、透明である光学特性を利用した応用も可能である。
【００３９】
以上、本発明を実施の形態や各実施例をもとに説明した。この実施の形態や各実施例は例示であり、それらの各構成要素や各処理プロセスの組合せにいろいろな変形例が可能なこと、またそうした変形例も本発明の範囲にあることは当業者に理解されるところである。
【産業上の利用可能性】
【００４０】
本発明のアパタイト単結晶は、蛍光体を始め様々な機能性材料として利用することが可能である。
【図１】
2013153749.tif 000003
【図２】
2013153749.tif 000004
【国際調査報告】
2013153749.tif 000005
2013153749.tif 000006
2013153749.tif 000007
2013153749.tif 000008